(57)【要約】      （修正有）【課題】印刷解像度を高めるために青色レーザー系電子写真複写エンジンの潜在性を実現する。【解決手段】導電性支持部と、その上に配置された電荷発生層と電荷移動層を備える光導電性部材が提供され、電荷発生層は、第１のポリマーバインダーと、以下の式2013148897.tif 000011を有する青色波長感光性をもつペリレン−テトラカルボン酸アミド顔料とを含む。電荷移動層は、導電性支持部の上に配置されており、第２のポリマーバインダー中にトリ−ｐ−トリルアミンおよび１，１−ビス（Ｎ，Ｎ−ジトリル−４−アミノフェニル）シクロヘキサンを含む。【選択図】なし【特許請求の範囲】
【請求項１】
導電性支持部と、その上に配置されており、第１のポリマーバインダーと以下の式
【化１】
2013148897.tif 000009
（式中、Ｒ１、Ｒ２、Ｒ３、Ｒ４、Ｒ５、Ｒ６、Ｒ７は、それぞれ同じであるか、または異なっており、独立して、水素、アルキル、アリール、ハロゲンを含む群から選択される）を有する青色波長感光性をもつペリレン−テトラカルボン酸アミドとを含む電荷発生層と、
電荷発生層の上に配置された第２のポリマーバインダー中にトリ−ｐ−トリルアミンと１，１−ビス（Ｎ，Ｎ−ジトリル−４−アミノフェニル）シクロヘキサンとを含む電荷移動層とを含む、光導電性部材。
【請求項２】
ペリレン−テトラカルボン酸アミドが、前記電荷発生層の約５０重量％〜約９０重量％の量で存在する、請求項１に記載の光導電性部材。
【請求項３】
請求項１に記載の光導電性部材の上に静電潜像を作成することと、この静電潜像を現像することと、現像した静電潜像を適切な基材に転写することとを含む、画像形成方法。
【請求項４】
記録媒体の上に画像を作成する画像形成装置であって、
（ａ）表面に静電潜像を受け入れるための電荷保持表面を有し、支持基材と、その上に以下の式
【化２】
2013148897.tif 000010
（式中、Ｒ１、Ｒ２、Ｒ３、Ｒ４、Ｒ５、Ｒ６、Ｒ７は、それぞれ同じであるか、または異なっており、独立して、水素、アルキル、アリール、ハロゲンを含む群から選択される）を有する青色波長感光性をもつ電荷発生層と、電荷発生層の上に配置された第２のポリマーバインダー中に１，１−ビス（Ｎ，Ｎ−ジトリル−４−アミノフェニル）シクロヘキサンを含む電荷移動層とを含む感光体部材と、
（ｂ）前記電荷保持表面に現像材料を塗布し、前記静電潜像を現像し、電荷保持表面の上に現像した画像を作成するための現像成分と、
（ｃ）前記現像した画像を前記電荷保持表面から別の部材または複写基材に転写するための転写成分と、
（ｄ）前記現像した画像を前記複写基材に融合させるためのフュージング部材とを備える、画像形成装置。
【発明の詳細な説明】
【技術分野】
【０００１】
本開示は、一般に、層状の画像化部材、感光体、光導電体など、特に、短波長または青色波長の電子写真複写機で使用する感光体に関する。
【背景技術】
【０００２】
印刷解像度を高めるために青色レーザー系電子写真複写エンジンの潜在性を実現することに再び関心が集まっている。新規な青色レーザー系感光体の設計および短波長顔料を開発することに関する活動も再び行われている。
【０００３】
米国特許第７，５１４，１９２号および同第７，４７３，７８５号は、代替的な短波長顔料を含むデバイス設計を記載している。しかし、短波長用途で使用するのに利用可能な顔料にまで拡張する必要がある。
【０００４】
光導電性または光応答性の画像化部材は、以下の米国特許：米国特許第４，２６５，９９０号、第４，４１９，４２７号、第４，４２９，０２９号、第４，５０１，９０６号、第４，５５５，４６３号、第４，５８７，１８９号、第４，７０９，０２９号、第４，７１４，６６６号、第４，９３７，１６４号、第４，９６８，５７１号、第５，０１９，４７３号、第５，２２５，３０７号、第５，３３６，５７７号、第５，４７３，０６４号、第５，６４５，９６５号、第５，７５６，２４５号、第６，０５１，３５１号、第６，１９４，１１０号、第６，６５６，６５１号に開示されている。これらの米国特許それぞれに適した成分およびプロセスの態様を、本開示の実施形態のために選択してもよい。
【発明の概要】
【課題を解決するための手段】
【０００５】
本明細書には、導電性支持部と、その上に配置された電荷発生層とを備える光導電性部材が開示されている。電荷発生層は、第１のポリマーバインダーと、以下の式
【化１】
2013148897.tif 000002
（式中、Ｒ１、Ｒ２、Ｒ３、Ｒ４、Ｒ５、Ｒ６、Ｒ７は、それぞれ同じであるか、または異なっており、独立して、水素、アルキル、アリール、ハロゲンを含む群から選択される）を有する青色波長感光性をもつペリレン−テトラカルボン酸アミド顔料とを含む。電荷移動層は、導電性支持部の上に配置されており、第２のポリマーバインダー中にトリ−ｐ−トリルアミンおよび１，１−ビス（Ｎ，Ｎ−ジトリル−４−アミノフェニル）シクロヘキサンを含む。
【０００６】
本明細書には、導電性支持部と、その上に配置された電荷発生層とを備える光導電性部材が開示されている。電荷発生層は、以下の式
【化２】
2013148897.tif 000003
（式中、Ｒ１、Ｒ２、Ｒ３、Ｒ４、Ｒ５、Ｒ６、Ｒ７は、それぞれ同じであるか、または異なっており、独立して、水素、アルキル、アリール、ハロゲンを含む群から選択される）で示されるペリレン−テトラカルボン酸アミド顔料を含む。トリ−ｐ−トリルアミンおよび１，１−ビス（Ｎ，Ｎ−ジトリル−４−アミノフェニル）シクロヘキサンを含む電荷移動層が、電荷発生層の上に配置されている。
【０００７】
本明細書には、記録媒体の上に画像を作成する画像形成装置が提供されている。画像形成装置は、表面に静電潜像を受け入れるための電荷保持表面を有する感光体部材を備えている。感光体部材は、支持基材と、その上に以下の式
【化３】
2013148897.tif 000004
（式中、Ｒ１、Ｒ２、Ｒ３、Ｒ４、Ｒ５、Ｒ６、Ｒ７は、それぞれ同じであるか、または異なっており、独立して、水素、アルキル、アリール、ハロゲンを含む群から選択される）で示される青色波長感光性をもつペリレン−テトラカルボン酸アミド顔料を含む電荷発生層と、トリ−ｐ−トリルアミンおよび１，１−ビス（Ｎ，Ｎ−ジトリル−４−アミノフェニル）シクロヘキサンを含む電荷移動層とを備えている。画像形成装置は、電荷保持表面に現像材料を塗布し、静電潜像を現像し、電荷保持表面の上に現像した画像を作成するための現像成分を備えている。画像形成装置は、現像した画像を電荷保持表面から別の部材または複写基材に転写するための転写成分と、現像した画像を複写基材に融合させるためのフュージング部材とを備えている。
【図面の簡単な説明】
【０００８】
【図１】図１は、フェネチルペリレン顔料を有する電荷発生層に関する実施形態のスペクトルの青色領域における光の強い吸収を示すグラフを示す。
【図２】図２は、ＨＯＧａＰｃ顔料を有する電荷発生層に関するスペクトルの青色領域における光の弱い吸収を示すグラフを示す。
【図３】図３は、フェネチルペリレン顔料を有する電荷発生層の実施形態のスペクトル応答を示す。
【発明を実施するための形態】
【０００９】
本明細書には、短波長感受性のペリレン−テトラカルボン酸アミド顔料を感光体の電荷発生層に組み込むことが記載されている。ここに記載されている感光体は、青色レーザー電子写真複写エンジンに有用である。
【００１０】
電荷発生層について、以下の式
【化４】
2013148897.tif 000005
（式中、Ｒ１、Ｒ２、Ｒ３、Ｒ４、Ｒ５、Ｒ６、Ｒ７は、水素、約１〜約２５個の炭素原子、または約１〜約１０個の炭素原子、または約１〜約５個の炭素原子を含む置換または非置換のアルキル、例えば、メチル、エチル、プロピル、ブチル、ペンチル、またこれらよりも高級な直鎖アルキル基を含む）で示されるペリレン−テトラカルボン酸アミド顔料を使用する。Ｒ１、Ｒ２、Ｒ３、Ｒ４、Ｒ５、Ｒ６、Ｒ７は、約６〜約４８個の炭素原子を含むように選択されたアリールを含むことができる。適切なアリール成分の選択例としては、限定されないが、フェニル、ナフチル、アントラニルまたはこれらより高級な縮合芳香族環系が挙げられる。さらなる実施形態では、Ｒ１、Ｒ２、Ｒ３、Ｒ４、Ｒ５、Ｒ６、Ｒ７は、限定されないが、フッ素、塩素、臭素、ヨウ素を含むように選択されたハロゲンを含むことができる。具体的な実施形態では、Ｒ１、Ｒ２、Ｒ３、Ｒ４、Ｒ５、Ｒ６、Ｒ７は、水素等である。
【００１１】
本明細書には、短波長感受性のペリレン−テトラカルボン酸アミド顔料を感光体の電荷発生層に組み込み、それによって、感光体を青色レーザー系電子写真複写エンジンに適用できるようにする感光体部材が開示されている。
【００１２】
ペリレン−テトラカルボン酸アミド顔料のクラスの例示的な化合物フェネチルペリレンは、米国特許第５，８５３，９３３号で特許付与され式１に示された化学反応を用いて合成し、精製することができる。
式１−短波長感受性顔料フェネチルペリレンの合成。
【化５】
2013148897.tif 000006
【００１３】
いくつかの実施形態では、電荷発生層の厚みが約０．１ミクロン〜約３０ミクロン、または約０．２ミクロン〜約２０ミクロン、または約１ミクロン〜約５ミクロンであり、ペリレン−テトラカルボン酸アミド顔料の電荷発生成分が、電荷発生層の約５０重量％〜約９０重量％、または約６５重量％〜約８５重量％、または約７５重量％〜約８０重量％の量で存在し、約１０重量％〜約５０重量％のバインダーが存在し、電荷発生層の各成分の合計は１００％である部材が提供される。電荷発生層は、約３５０ナノメートル〜約４５０ナノメートル、または約３７０ナノメートル〜約４２５ナノメートルの波長をもつ光を吸収する。
【００１４】
いくつかの実施形態では、支持基材が、金属で構成される導電性基材から構成されている画像化部材；導電性基材が、アルミニウム、アルミニウム処理したポリエチレンテレフタラートまたはチタン処理したポリエチレンテレフタラートである画像化部材；電荷発生バインダーが、ポリエステル、ポリビニルブチラール、ポリカーボネート、ポリスチレン−ｂ−ポリビニルピリジン、ポリビニルホルミルからなる群から選択される画像化部材が開示されている。
【００１５】
いくつかの実施形態では、画像化部材は、電荷移動層を備えており、この電荷移動層は、正孔移動層であり、トリ−ｐ−トリルアミンおよび１，１−ビス（Ｎ，Ｎ−ジトリル−４−アミノフェニル）シクロヘキサンの電荷移動分子で構成されており、この層は、約３５０ナノメートル〜約７００ナノメートルの放射線に対し透明である。この正孔移動層は、トリ−ｐ−トリルアミンおよび１，１−ビス（Ｎ，Ｎ−ジトリル−４−アミノフェニル）シクロヘキサンの電荷移動分子を電荷移動層の約２０重量％〜約６０重量％、または約３５重量％〜約５５重量％、または約４５重量％〜約５０重量％含む。正孔移動層の正孔移動成分は、トリ−ｐ−トリルアミンを約０重量％〜約１００重量％、または約３０重量％〜約７０重量％、または約４５重量％〜約５５重量％含む。正孔移動層の正孔移動成分は、１，１−ビス（Ｎ，Ｎ−ジトリル−４−アミノフェニル）シクロヘキサンを約０重量％〜約１００重量％、または約３０重量％〜約７０重量％、または約４５重量％〜約５５重量％含む。正孔移動層は、厚みが約５ミクロン〜約４０ミクロン、または約１５ミクロン〜約３５ミクロン、または約２５ミクロン〜約３５ミクロンである。
【００１６】
本開示の画像化部材の上に静電潜像を作成することと、この静電潜像を現像することと、現像した静電潜像を適切な基材に転写することとを含む、画像形成方法が提供される。この方法は、画像化部材に約３５０ナノメートル〜約４５０ナノメートル、または約３７０ナノメートル〜約４２５ナノメートルの波長の光をあてることを含む。
【００１７】
本明細書のいくつかの実施形態では、帯電成分、現像成分、転写成分、固定成分を含む画像形成装置が提供され、この装置は、支持基材と、その上に以下の式
【化６】
2013148897.tif 000007
（式中、Ｒ１、Ｒ２、Ｒ３、Ｒ４、Ｒ５、Ｒ６、Ｒ７は、水素、約１〜約２５個の炭素原子、または約１〜約１０個の炭素原子、または約１〜約５個の炭素原子を含む置換または非置換のアルキル、例えば、メチル、エチル、プロピル、ブチル、ペンチル、またこれらよりも高級な直鎖アルキル基を含む）を有するペリレン−テトラカルボン酸アミド顔料で構成される光導電性画像化部材とを備えている。Ｒ１、Ｒ２、Ｒ３、Ｒ４、Ｒ５、Ｒ６、Ｒ７は、約６〜約４８個の炭素原子を含むアリールを含むことができる。適切なアリール成分の選択例としては、限定されないが、フェニル、ナフチル、アントラニルまたはこれらより高級な縮合芳香族環系が挙げられる。さらなる実施形態では、Ｒ１、Ｒ２、Ｒ３、Ｒ４、Ｒ５、Ｒ６、Ｒ７は、限定されないが、フッ素、塩素、臭素、ヨウ素を含むように選択されたハロゲンを含むことができる。光導電性画像化部材は、電荷移動層を含む。具体的な実施形態では、Ｒ１、Ｒ２、Ｒ３、Ｒ４、Ｒ５、Ｒ６、Ｒ７は、水素などである。
【００１８】
帯電成分、現像成分、転写成分、固定成分を含む画像形成装置が提供され、この装置は、支持基材と、その上の本明細書に記載するような電荷発生層と電荷移動層とから構成される光導電性画像化部材を備えており、画像化部材は、さらに、接着層と正孔遮断層とを備えている。
【００１９】
本明細書には、基材のコーティングとして遮断層を含み、遮断層が接着層でコーティングされており、画像化部材が、さらに接着層と正孔遮断層とを備える画像化部材が提供されている。
【００２０】
光発生または電荷発生成分または顔料および電荷移動成分は、いくつかの実施形態では、適切なバインダー、例えば、ポリマーバインダー、例えば、ポリエステル、ポリビニルブチラール、ポリカーボネート、ポリスチレン−ｂ−ポリビニルピリジン、ポリビニルホルミルに分散している。
【００２１】
また、本開示の部材に適切な接着層を選択することもでき、接着層は、例えば、基材と１つの層との間に配置することができ、接着剤の例は、ポリエステル、例えば、Ｇｏｏｄｙｅａｒ  Ｃｈｅｍｉｃａｌｓから入手可能なＶＩＴＥＬ（登録商標）ＰＥ  １００およびＰＥ  ２００、またはＮｏｒｔｏｎ  Ｉｎｔｅｒｎａｔｉｏｎａｌから入手可能なＭＯＲ−ＥＳＴＥＲ  ４９，００００（登録商標）である。この接着層を、厚みを例えば約０．００１ミクロン〜約５ミクロン、さらに特定的には、約０．１ミクロン〜約３ミクロンにするように、適切な溶媒（例えば、テトラヒドロフランおよび／またはジクロロメタン溶液）から支持基材にコーティングすることができる。
【００２２】
光導電性画像化部材は、多くの方法（例えば、分散物からの各成分のコーティング、さらに特定的には、本明細書に示すような方法）によって経済的に調製することができる。したがって、本明細書に開示する光応答性画像化部材は、いくつかの実施形態では、多くの既知の方法によって調製することができ、そのプロセスのパラメーターは、例えば、要求される部材に応じて変わる。画像化部材のための電荷発生顔料および電荷移動成分を、溶液または分散物としてスプレーコーター、ディップコーター、押出コーター、ローラーコーター、ワイヤバーコーター、スロットコーター、ドクターブレードコーター、グラビアコーターなどを用いて選択された基材にコーティングすることができ、固定状態または空気流の中、約４０℃〜約２００℃で適切な時間（例えば、約１０分〜約１０時間）乾燥させることができる。乾燥後の最終的なコーティングの厚みが約０．１ミクロン〜約３０ミクロンになるようにコーティングを行うことができる。所与の光導電層の作製条件は、最適な性能を達成するように、最終部材にかけられる費用によって調節することができる。コーティングは、いくつかの実施形態では、例えば、約４０℃〜約１５０℃で約５分〜約９０分間乾燥した後、電荷発生層の乾燥時の最終厚みが、例えば、約０．１ミクロン〜約３０ミクロン、または約０．２ミクロン〜約２０ミクロン、または約１ミクロン〜約５ミクロンになるようにスプレー法、浸漬法またはワイヤバー法を用いて行うこともできる。同様に、例えば、約４０℃〜約１５０℃で約５分〜約９０分間で、電荷移動層の乾燥時の最終厚みが、例えば、約５ミクロン〜約４０ミクロン、または約１５ミクロン〜約３５ミクロン、または約２５ミクロン〜約３５ミクロンになるように電荷移動層または正孔移動層を上述のようにコーティングし、乾燥させることもできる。
【００２３】
本発明の画像化部材のために選択される基材層の例は、不透明または実質的に透明であってもよく、必要な機械特性をもつ任意の適切な材料を含んでいてもよい。したがって、基材は、無機ポリマー材料または有機ポリマー材料を含む絶縁材料の層、例えば、ＭＹＬＡＲ（登録商標）という市販のポリマー、チタンを含むＭＹＬＡＲ（登録商標）、半導体表面層を含む有機材料または無機材料の層、例えば、インジウムスズオキシド、またはその上に配置されたアルミニウム、またはアルミニウム、クロム、ニッケル、真鍮などを含む導電性材料を含んでいてもよい。基材は、可とう性であってもよく、つなぎ目がなくてもよく、または剛性であってもよく、多くの異なる形状（例えば、平板、円柱形ドラム、スクロール、終端のない可とう性ベルトなど）をしていてもよい。一実施形態では、基材は、つなぎ目のない可とう性ベルトの形態である。ある状況では、基材の背面にコーティングすることが望ましい場合もあり、特に、基材が可とう性有機ポリマー材料である場合、湾曲防止層（例えば、ＭＡＫＲＯＬＯＮ（登録商標）として市販されているポリカーボネート材料）をコーティングすることが望ましい場合がある。
【００２４】
基材層の厚みは、経済的な考慮事項を含む多くの因子によって決まり、したがって、この層は、例えば、３，０００ミクロンを超えるようなかなりの厚みをもっていてもよく、または最低限の厚みをもっていてもよい。一実施形態では、この層の厚みは、約７５ミクロン〜約３００ミクロンである。
【００２５】
いくつかの実施形態では、選択される層コーティング溶媒としては、例えば、ケトン、アルコール、芳香族炭化水素、ハロゲン化脂肪族炭化水素、エーテル、アミン、アミド、エステルなどを挙げることができる。具体例としては、限定されないが、シクロヘキサノン、アセトン、メチルエチルケトン、メタノール、エタノール、ブタノール、アミルアルコール、トルエン、キシレン、クロロベンゼン、四塩化炭素、クロロホルム、塩化メチレン、トリクロロメチレン、テトラヒドロフラン、ジオキサン、ジエチルエーテル、ジメチルホルムアミド、ジメチルアセトアミド、酢酸ブチル、酢酸エチル、酢酸メトキシエチルなどが挙げられる。
【００２６】
任意要素の接着剤は、通常は、支持基材と接しており、本明細書に示されるようなポリエステル、ポリアミド、ポリ（ビニルブチラール）、ポリ（ビニルアルコール）、ポリウレタン、ポリアクリロニトリルを含む種々の既知の物質を選択することができる。この層は、適切な厚みを有しており、例えば、厚みは、約０．００１ミクロン〜約１ミクロンである。場合により、この層は、例えば、いくつかの実施形態では、さらに望ましい電気特性および光学特性を与えるために、導電性粒子および非導電性粒子、例えば、酸化亜鉛、二酸化チタン、窒化ケイ素、カーボンブラックなどを有効な適切な量で、例えば、約１重量％〜約１０重量％の量で含んでいてもよい。
【００２７】
さらに、本明細書に示す光応答性または光導電性の部材を用い、画像形成し、印刷する方法も含まれる。これらの方法は、一般に、画像化部材の上に静電潜像を作成した後、この画像を、例えば、熱可塑性樹脂、着色剤（例えば、顔料）、電荷添加剤、表面添加剤を含むトナー組成物で現像し（参考文献は、例えば、米国特許第４，５６０，６３５号；同第４，２９８，６９７号；同第４，３３８，３８０号である）、その後、画像を適切な基材に転写し、例えば、熱によって画像を基材に永久的に固着させることを含む。印刷モードでこの部材を使用するような環境では、この画像形成方法は、レーザーデバイスまたは画像形成バーを用いて露光工程を達成することができるという点を除き、よく似た方法である。
【００２８】
本明細書に示される層状の光導電性画像化部材は、多くの異なる既知の画像形成および印刷プロセス、例えば、マルチコピー／ファックスデバイス、電子写真式画像形成プロセス、特に、負または正に帯電した画像を、適切な電荷極性をもつトナー組成物で可視化するゼログラフィー式の画像形成および印刷プロセスのために選択することができる。本明細書で示されるような画像化部材は、いくつかの実施形態では、例えば、約９００〜約３００ナノメートル、特に、約３５０〜約４５０ナノメートル、または約３７０ナノメートル〜約４２５ナノメートルの波長領域に感受性である。さらに、本開示の画像化部材は、いくつかの実施形態では、いくつかのカラー印刷を１回の通過で達成することができるカラーゼログラフィー画像形成用途のために選択することができる。本明細書に記載の短波長画像化部材を利用するゼログラフィー画像形成プロセスによれば、従来の長波長画像化部材と比較して、高い印刷解像度と高い印刷速度を達成することができる。レーザープリンターの露光システムは、回折限界があり、その性能は、使用するレーザーの波長によって決まるからである。露光波長を小さくすることによって、開口部を小さくすることができ、場の深さを大きくし、印刷解像度および印刷速度を増大させることが可能な多角形のファセット数を増やすことができる。したがって、さらに短い波長で良好な感光性を有する改良された画像化部材が必要である。
【実施例】
【００２９】
（感光体デバイスの作製）
琥珀色のガラス瓶に、０．０５グラムのポリ−Ｎ−ビニルカルバゾール（ＰＶＫ）および１０．５グラムのジクロロメタン、７０グラムの１／８インチステンレス鋼球を含む０．２グラムのフェネチルペリレン顔料を入れ、次いで、この瓶をロールミルに穏やか〜中程度に回転させつつ３日間入れることによって、電荷発生層を調製した。ギャップが１．５ｍｉｌの塗膜機を用い、この顔料分散物を、表面に厚み０．１ミクロンのシラン層を含む厚みが約７５ミクロンのチタン処理したＭＹＬＡＲ（登録商標）基材にコーティングした。その後、生成した光発生層を強制換気オーブン中、１３５℃で２０分間乾燥させた。琥珀色のガラス瓶に、２．０２５グラムの三菱ガスから入手可能なポリカーボネート（ＰＣ（Ｚ）４００）ビスフェノールＺ型ポリカーボネート樹脂、１．３５グラムの１，１−ビス−（Ｎ，Ｎ−ジトリル−４−アミノフェニル）シクロヘキサン、１５．３８グラムの塩化メチレンを入れることによって、正孔移動層を調製した。得られた溶液を、ギャップが１０ｍｉｌの塗膜機を用い、上記の光発生層の上にコーティングした。次いで、得られた光導電性部材を強制換気オーブン中、１３５℃で２０分間乾燥させた。移動層の最終的な乾燥時の厚みは、３０ミクロンであった。光吸収試験のために、透明ｍｙｌａｒ基材と、上記と同じ電荷発生層とを含む別のデバイスを作製した。
【００３０】
電荷発生層のための試験プロトコルを記載する。ＵＶ分光計を使用して光吸収を測定した。青色光下でのスペクトル応答およびゼログラフィー帯電放電性能を、露光波長が可変の平板スキャナを使用して測定した。
【００３１】
スペクトルの青色領域において光の強い吸収を示すフェネチルペリレン（左）電荷発生層の光吸収を図１に示す。スペクトルの青色領域において乏しい吸収を示す従来のＨＯＧａＰｃ顔料を図２に示す。
【００３２】
コロナ放電源を用い、表面電位が、電位計に接続した容量結合プローブによって測定する場合、初期値Ｖｏが約−８００ボルトになるまで表面を静電的に帯電させることによって、上記のように調製した光導電性画像化部材のスペクトル応答およびゼログラフィー帯電放電性能を決定した。暗室で０．５秒間放置した後、帯電した部材が、暗状態での現像電位である表面電位Ｖｄｄｐに達した。Ｖｏ−Ｖｄｄｐは、暗減衰である。次いで、各部材に、フィルタを通したキセノンランプからの光をあてることによって光放電を誘発させたところ、表面電位がバックグラウンド電位であるＶｂｇ値まで下がった。画像化部材の感光性は、通常は、露光量の観点でｅｒｇｓ／ｃｍ２という単位で与えられ、Ｖｄｄｐからその初期値の半分まで５０％光放電するのに必要なＥ１／２としてあらわされる。望ましい波長および露光した光のエネルギーは、ランプの前に置かれたフィルタの種類によって決定された。単色光の感光性は、狭帯域バンドパスフィルタを用いて決定した。画像化部材を種々の光エネルギーレベルで試験し、光放電曲線ＰＩＤＣを作成した。０ｅｒｇｓ／ｃｍ２で始まるこの曲線の初期勾配Ｓ（Ｖｅｒｇｓ／ｃｍ２）および増加量を決定したところ、光をあてた状態では表面電位が低下しやすいことの指標となった。ＰＩＤＣおよびＳの値は、スペクトル応答曲線を作成するために４００ナノメートル〜６２５ナノメートルの波長範囲の単色光をあてることによって得られた。
【００３３】
図３は、フェネチルペリレン顔料１，１−ビス（Ｎ，Ｎ−ジトリル−４−アミノフェニル）シクロヘキサンを含む感光体のスペクトル応答が、青色レーザー系電子写真複写に要求される短い波長においてでさえも強い感光性を示すことを示している。
【００３４】
フェネチルペリレン顔料および１，１−ビス（Ｎ，Ｎ−ジトリル−４−アミノフェニル）シクロヘキサンを含む感光体の帯電放電性能を種々の露光波長で測定したものを表１にまとめている。表１は、青色レーザー系電子写真複写に要求される短い波長においてでさえも感光性（Ｅ１／２）および初期ＰＩＤＣ勾配（Ｓ）を含む優れた性能を示している。
【表１】
2013148897.tif 000008
【図１】
2013148897.tif 000012
【図２】
2013148897.tif 000013
【図３】
2013148897.tif 000014